(57)【要約】  本発明は、鉄含有酸化物／ナノカオリン複合止血剤及びその製造方法を開示する。この複合止血剤は、ナノカオリン及び鉄酸化物で構成され、ナノカオリンを担体とし、鉄酸化物がナノカオリン片の表面に担持される。この複合止血剤は、沈殿法により得られる。複合止血剤は、止血効果が良好で、傷口の癒合速度が速く、かつ顕著な細胞毒性及び溶血現象がなく、生体適合性が高い等の利点を有する。【選択図】なし【特許請求の範囲】
【請求項１】
活性成分が、ナノカオリンと鉄酸化物を複合化することにより構成されることを特徴とする鉄含有酸化物／ナノカオリン複合止血剤。
【請求項２】
活性成分は、鉄酸化物がナノカオリンの表面に担持されることにより構成されることを特徴とする請求項１に記載の鉄含有酸化物／ナノカオリン複合止血剤。
【請求項３】
前記鉄酸化物の質量百分率含有量は１５％〜４５％であることを特徴とする請求項２に記載の鉄含有酸化物／ナノカオリン複合止血剤。
【請求項４】
前記鉄酸化物は、オキシ水酸化鉄、α−三酸化二鉄、γ−三酸化二鉄及び／又は四酸化三鉄であることを特徴とする請求項１〜３のいずれか一項に記載の鉄含有酸化物／ナノカオリン複合止血剤。
【請求項５】
ナノカオリンと鉄酸化物を複合化することにより構成されることを特徴とする鉄含有酸化物／ナノカオリン複合止血剤。
【請求項６】
鉄酸化物がナノカオリンの表面に担持されることにより構成されることを特徴とする請求項５に記載の鉄含有酸化物／ナノカオリン複合止血剤。
【請求項７】
前記鉄酸化物の質量百分率含有量は１５％〜４５％であることを特徴とする請求項６に記載の鉄含有酸化物／ナノカオリン複合止血剤。
【請求項８】
前記鉄酸化物は、オキシ水酸化鉄、α−三酸化二鉄、γ−三酸化二鉄及び／又は四酸化三鉄であることを特徴とする請求項５〜７のいずれか一項に記載の鉄含有酸化物／ナノカオリン複合止血剤。
【請求項９】
請求項１〜８のいずれか一項に記載の鉄含有酸化物／ナノカオリン複合止血剤の製造方法であって、
オキシ水酸化鉄／ナノカオリン複合止血剤の製造では、
ナノカオリンと重合ヒドロキシ鉄イオン溶液を混合し、系のｐＨ値３〜７、温度５０℃〜７０℃の条件下で反応させ、オキシ水酸化鉄／ナノカオリン複合止血剤を得る工程Ａを含み、
又は、
α−三酸化二鉄／ナノカオリン複合止血剤の製造では、
前記工程Ａに従ってオキシ水酸化鉄／ナノカオリン複合止血剤を製造する工程と、前記オキシ水酸化鉄／ナノカオリン複合止血剤を空気雰囲気に置き、５００〜５５０℃の温度で焼成し、α−三酸化二鉄／ナノカオリン複合止血剤を得る工程Ｂと、を含み、
又は、四酸化三鉄／ナノカオリン複合止血剤の製造では、
前記工程Ａ、Ｂに従ってα−三酸化二鉄／ナノカオリン複合止血剤を製造する工程と、
前記α−三酸化二鉄／ナノカオリン複合止血剤を還元性雰囲気に置き、４００〜４５０℃の温度で焼成し、四酸化三鉄／ナノカオリン複合止血剤を得る工程Ｃと、を含み、
γ−三酸化二鉄／ナノカオリン複合止血剤の製造では、
前記工程Ａ、Ｂ、Ｃに従って四酸化三鉄／ナノカオリン複合止血剤を製造する工程と、
前記四酸化三鉄／ナノカオリン複合止血剤を空気雰囲気に置き、２００〜２５０℃の温度で焼成し、γ−三酸化二鉄／ナノカオリン複合止血剤を得る工程Ｄと、を含む
ことを特徴とする製造方法。
【請求項１０】
前記ナノカオリンは、カオリンをインターカレートして剥離処理することにより得られることを特徴とする請求項９に記載の鉄含有酸化物／ナノカオリン複合止血剤の製造方法。
【請求項１１】
前記重合ヒドロキシ鉄イオン溶液は、４０〜８０℃の条件で、水酸化ナトリウム溶液を塩化鉄溶液に滴下した後、室温で１２〜２４時間エイジングし、重合ヒドロキシ鉄イオン溶液を得る方法により製造されることを特徴とする請求項９に記載の鉄含有酸化物／ナノカオリン複合止血剤の製造方法。
【請求項１２】
ナノカオリンと重合ヒドロキシ鉄イオン溶液の固液比は、（１〜３）／５０ｇ／ｍＬであり、前記重合ヒドロキシ鉄イオン溶液の濃度は、０．１〜０．６Ｍであることを特徴とする請求項９〜１１のいずれか一項に記載の鉄含有酸化物／ナノカオリン複合止血剤の製造方法。
【請求項１３】
工程Ａにおいて、反応時間は、２４〜７２時間であることを特徴とする請求項９〜１１のいずれか一項に記載の鉄含有酸化物／ナノカオリン複合止血剤の製造方法。
【請求項１４】
工程Ｃにおいて、水素ガス／アルゴンガスの混合雰囲気で焼成し、水素ガスの体積百分率濃度は、５〜１２％であることを特徴とする請求項９〜１１に記載の鉄含有酸化物／ナノカオリン複合止血剤の製造方法。
【発明の詳細な説明】
【技術分野】
【０００１】
本発明は、止血剤に関し、具体的には、鉄含有酸化物／ナノカオリン複合止血剤及びその製造方法に関し、外用止血被覆材の技術分野に属する。
【背景技術】
【０００２】
出血過多は、外傷死を引き起こす要因の１つであり、止血速度が速く、安定的で安全な止血剤の開発は、外傷の緊急救助、特に軍事戦争による外傷、交通事故、自然災害などの病院前の応急手当にとって重要な意味を持っている。止血材料の研究開発は、常に国内外で注目されており、現在の止血材料は、主に、トロンビン、プロテアーゼ等の生物学的止血剤類、キトサン、アルギン酸ナトリウム等の有机高分子、シリカ等の無机物、及び天然ケイ酸塩類鉱物材料がある。天然ケイ酸塩類鉱物材料は、その他の止血材料と比べて、止血速度が速く、安定性が高く、生産量が高いなどの利点を有する。中国国内で、ケイ酸塩類止血材料に関する研究はまだ基礎研究段階にある場合が多く、その中で、市販が許可された「血盾」という止血粉末は、主な原料がスコレサイトである。しかし、ゼオライトは水を吸着すると同時に大量の吸着熱を放出し、その熱効果により局所組織のやけどを引き起こす可能性がある。研究から分かるように、カオリン（Ｋａｏｌｉｎ）は、その層状構造及び表面の微細な孔隙によって、良好な吸着性能を有し、血液における水を選択的に吸収し、血液凝固活性物質を効果的に濃縮することができ、血小板を凝集させて粘着させるとともに、血液凝固因子を活性化し、内因性血液凝固経路を始動させ、血液凝固の目的を達成することができ、なお、カオリンは、止血時に熱損傷が発生しないが、溶血率が高いという顕著な欠陥がある。カオリンを含有する止血剤の研究では、主にカオリンを止血原料とし、漢方薬であるサンシチニンジン、クェルセチン等の他の止血薬物と混合して共に作用させるか、又は担持や混合することにより各種の止血ガーゼ製品を製造する。赤石脂、赭石は、中国漢方薬史の記録において、顕著な止血効果を有し、薬物の主成分として既に医薬市場に応用されている。赤石脂、赭石等の天然鉱物は、止血成分を含むが、不純物の含有量が高いので、複雑な処理プロセスが必要であり、生体適合性が悪く、使用安全性が低い。現在では、鉄酸化物のマイクロナノ材料がカオリンに担持されることにより複合止血剤を製造する関連報告はまだない。
【発明の概要】
【発明が解決しようとする課題】
【０００３】
従来技術の上記不足に対し、本発明の１つの目的は、止血速度が速く、傷口の癒合を促進でき、かつ顕著な細胞毒性及び溶血現象がなく、生体適合性が高い鉄含有酸化物／ナノカオリン複合止血剤を提供することにある。
【０００４】
本発明のもう１つの目的は、原料が豊富で、製造工程が簡単で、取り扱い易い前記鉄含有酸化物／ナノカオリン複合止血剤の製造方法を提供することにある。
【課題を解決するための手段】
【０００５】
上記技術目的を実現するために、本発明は、活性成分がナノカオリンと鉄酸化物を複合化することにより構成される鉄含有酸化物／ナノカオリン複合止血剤を提供する。
【０００６】
好ましい様態では、活性成分は、鉄酸化物がナノカオリンの表面に担持されることにより構成される。
【０００７】
より好ましい様態では、前記鉄酸化物の質量百分率含有量は１５％〜４５％である。
【０００８】
より好ましい様態では、前記鉄酸化物は、オキシ水酸化鉄、α−三酸化二鉄、γ−三酸化二鉄及び／又は四酸化三鉄である。
【０００９】
本発明は、鉄酸化物とナノカオリンの複合体を複合止血剤の有効活性成分とし、薬学的に許容される副原料を配合することにより止血ペースト、粉剤等の剤形とする。
【００１０】
上記技術目的を実現するために、本発明は、ナノカオリン及び鉄酸化物で構成される鉄含有酸化物／ナノカオリン複合止血剤を提供する。
【００１１】
本発明の鉄含有酸化物／ナノカオリン複合止血剤は、ナノカオリンを担体とし、ナノレベルの鉄酸化物がナノカオリンの表面にその場生成して担持され、両者とも一定の止血作用を有し、両者をマイクロナノ形態で複合化すると、顕著な相乗効果を有し、止血速度が速く、傷口の癒合を促進できるだけでなく、顕著な細胞毒性及び溶血現象がなく、生体適合性が高く、止血効果を顕著に強化し、安全性が高い。
【００１２】
好ましい様態では、鉄酸化物の質量百分率含有量は１５％〜４５％である。
【００１３】
好ましい様態では、前記鉄酸化物は、オキシ水酸化鉄（ＦｅＯＯＨ）、α−三酸化二鉄（α−Ｆｅ２Ｏ３）、γ−三酸化二鉄（γ−Ｆｅ２Ｏ３）又は四酸化三鉄（Ｆｅ３Ｏ４）である。
【００１４】
本発明は、以下の鉄酸化物／ナノカオリン複合止血剤の幾つかの製造方法をさらに提供する。
【００１５】
オキシ水酸化鉄／ナノカオリン複合止血剤の製造では、以下の工程Ａを含む。
【００１６】
工程Ａは、ナノカオリンと重合ヒドロキシ鉄イオン溶液を混合し、系のｐＨ値３〜７、温度５０℃〜７０℃の条件下で反応させ、オキシ水酸化鉄／ナノカオリン複合止血剤を得る、工程である。
【００１７】
α−三酸化二鉄／ナノカオリン複合止血剤の製造では、以下の工程を含む。
【００１８】
工程Ａに従ってオキシ水酸化鉄／ナノカオリン複合止血剤を製造する工程と、以下の工程Ｂを含む。
【００１９】
工程Ｂは、前記オキシ水酸化鉄／ナノカオリン複合止血剤を空気雰囲気に置き、５００〜５５０℃の温度で焼成し、α−三酸化二鉄／ナノカオリン複合止血剤を得る工程Ｂである。
【００２０】
四酸化三鉄／ナノカオリン複合止血剤の製造では、以下の工程を含む。
【００２１】
工程Ａ、Ｂに従ってα−三酸化二鉄／ナノカオリン複合止血剤を製造する工程と、以下の工程Ｃを含む。
【００２２】
工程Ｃは、前記α−三酸化二鉄／ナノカオリン複合止血剤を還元性雰囲気に置き、４００〜４５０℃の温度で焼成し、四酸化三鉄／ナノカオリン複合止血剤を得る工程である。
【００２３】
γ−三酸化二鉄／ナノカオリン複合止血剤の製造では、
工程Ａ、Ｂ、Ｃに従って四酸化三鉄／ナノカオリン複合止血剤を製造する工程と、以下の工程Ｄを含む。
【００２４】
工程Ｄは、前記四酸化三鉄／ナノカオリン複合止血剤を空気雰囲気に置き、２００〜２５０℃の温度で焼成し、γ−三酸化二鉄／ナノカオリン複合止血剤を得る工程である。
【００２５】
本発明の鉄酸化物／ナノカオリン複合止血剤は、上記方法で製造されるオキシ水酸化鉄／ナノカオリン複合止血剤、α−三酸化二鉄／ナノカオリン複合止血剤、四酸化三鉄／ナノカオリン複合止血剤又はγ−三酸化二鉄／ナノカオリン複合止血剤の少なくとも１種に薬学的に許容され得る副原料を配合することにより鉄酸化物／ナノカオリン複合止血剤の最終製品を製造することができる。副原料としては、従来技術によく見られている止血ペースト、止血粉剤等の通常の副原料を採用できる。
【００２６】
好ましい様態では、前記ナノカオリンは、カオリンをインターカレートして剥離処理することにより得られる。
【００２７】
好ましい様態では、前記重合ヒドロキシ鉄イオン溶液は、４０〜８０℃（好ましくは、７０℃）の温度条件で、水酸化ナトリウム溶液を塩化鉄溶液に滴下した後、室温で１２〜２４時間エイジングし、重合ヒドロキシ鉄イオン溶液を得る方法により製造される。
【００２８】
より好ましい様態では、ナノカオリンと重合ヒドロキシ鉄イオン溶液の固液比は、（１〜３）／５０ｇ／ｍＬ（好ましくは、１／５０ｇ／ｍＬ）であり、前記重合ヒドロキシ鉄イオン溶液の濃度は、０．１〜０．６Ｍである。
【００２９】
さらに好ましい様態では、工程Ｃにおいて、水素ガス／アルゴンガスの混合雰囲気で焼成し、水素ガスの体積百分率濃度は、５〜１２％である。
【００３０】
より好ましい様態では、工程Ａにおいて、反応時間は、２４〜７２時間である。
【００３１】
より好ましい様態では、工程Ｂにおいて、焼成時間は、３〜５時間である。
【００３２】
より好ましい様態では、工程Ｃにおいて、焼成時間は、０．５〜１．５時間である。
【００３３】
より好ましい様態では、工程Ｄにおいて、焼成時間は、１〜１．５時間である。
【００３４】
本発明は、以下の鉄含有酸化物／ナノカオリン複合止血剤の製造方法をさらに提供する。
【００３５】
前記工程Ａは、
【００３６】
（１）カオリンを酢酸カリウム及び／又は尿素でインターカレートして変性させ、機械的剥離法又は超音波剥離法で剥離し、ナノカオリンを製造する工程と、
【００３７】
（２）塩化鉄溶液及び水酸化ナトリウム溶液をそれぞれ調製し、４０〜８０℃で水酸化ナトリウムを１滴ずつ塩化鉄溶液に添加し、滴下終了後、反応系を室温で１２〜２４時間エイジングし、濃度０．１〜０．６Ｍの重合ヒドロキシ鉄イオン溶液を製造する工程と、
【００３８】
（３）ナノカオリンを固液比（１〜３）／５０ｇ／ｍＬ、濃度０．１〜０．６Ｍの重合ヒドロキシ鉄イオン溶液に添加し、溶液系のｐＨ値を３〜７に調節するように水酸化ナトリウムを滴下し、加熱して２４〜７２時間撹拌し、固液分離を行い、洗浄し、乾燥し、オキシ水酸化鉄／ナノカオリン複合止血剤を得る工程と、を含む。
【００３９】
前記工程Ｂにおいては、
【００４０】
工程Ａで得られたオキシ水酸化鉄／ナノカオリン複合止血剤を空気中で５００〜５５０℃で３〜５時間焼成し、α−三酸化二鉄／ナノカオリン複合止血剤を得る。
【００４１】
前記工程Ｃにおいては、
【００４２】
工程Ａ、Ｂで得られたα−三酸化二鉄／ナノカオリン複合止血剤を、焼成温度４００〜４５０℃、焼成時間０．５〜１．５時間で、水素ガスと高純度アルゴンガスの混合雰囲気（水素ガスの体積含有量５〜１２％）である還元性雰囲気中で焼成して一部還元し、四酸化三鉄／ナノカオリン複合止血剤を得る。
【００４３】
前記の工程Ｄにおいて、
【００４４】
工程Ａ、Ｂ、Ｃで得られた四酸化三鉄／ナノカオリン複合止血剤を、温度２００〜２５０℃、焼成時間１〜１．５時間で空気雰囲気中で焼成し、三酸化二鉄／カオリン複合止血剤を得る。
【００４５】
本発明の鉄含有酸化物／ナノカオリン複合止血剤は、ナノカオリンを担体とし、鉄酸化物をその場沈殿させ、鉄酸化物をナノ粒子の形でナノカオリンの表面に担持する沈殿法により製造される。
【発明の効果】
【００４６】
従来技術に対し、本発明の技術的解決策は、以下の利点を有する。
【００４７】
（１）本発明の鉄含有酸化物／ナノカオリン複合止血剤は、鉄酸化物とカオリンの両者の止血効果を組み合わせて強化し、止血速度が速く、傷口の癒合を著しく促進するという利点を有する。
【００４８】
（２）本発明の鉄含有酸化物／ナノカオリン複合止血剤は、顕著な細胞毒性及び溶血現象がなく、生体適合性が高く、安全性能が一層高い。
【００４９】
（３）本発明の鉄含有酸化物／ナノカオリン複合止血剤は、幅広く豊富な原料を採用し、コストが低いという利点を有する。
【００５０】
（４）本発明の鉄含有酸化物／ナノカオリン複合止血剤の製造方法は、製造工程が簡単で、取り扱い易く、大規模生産に有利である。
【図面の簡単な説明】
【００５１】
【図１】本発明に係る複合止血剤のＸＲＤ図である。
【００５２】
【図２】本発明に係る複合止血剤の走査型電子顕微鏡図である。
【発明を実施するための形態】
【００５３】
本発明の目的、技術的解決策及び利点をより明確にするために、以下では、図面及び具体的な実施例により本発明をさらに詳しく説明する。ここで述べられる具体的な実施例は、単に本発明を解釈するためのものに過ぎず、本発明を限定するためのものではないと理解すべきである。
【００５４】
本発明の三酸化二鉄／ナノカオリン複合材料は、出血した傷口に用いられ、血液凝固速度を速め、傷口の癒合を促進することができる。
【００５５】
本明細書中の用語「カオリン（Ｋａｏｌｉｎ）」は、化学式Ａｌ２Ｏ３・２ＳｉＯ２・２Ｈ２Ｏで表され、幾つかの形態では、カオリンに含まれるシリカの含有量が約４５．３１％であり、酸化アルミニウムが約３７．２１％であり、水が約１４．１％である。
【００５６】
本明細書において、実施例におけるカオリンは、江蘇省蘇州市で生産される中国高嶺土有限公司の規格品である。
【００５７】
実施例１
【００５８】
本実施例は、ナノカオリンの製造方法を提供し、以下の方法に従って製造される。
【００５９】
カオリン４ｇを秤量し、酢酸カリウム１０ｇを添加し、ペースト状になるまで約３０分間研磨し、１０％の脱イオン水を添加し、ビーカーに移し、室温で３日間静置した。エタノールで洗浄し、濾過し、６０℃で２４時間乾燥した。カオリンを酢酸カリウムでインターカレートし、脱イオン水に入れ、３０分間超音波処理し、洗浄し、濾過し、乾燥した。ＫａｏｌｉｎＫＡｃとしてマークした。
【００６０】
【００６１】
実施例２
【００６２】
本実施例は、重合ヒドロキシ鉄イオンの製造方法を提供し、以下の方法に従って製造される。水酸化ナトリウム２．４ｇを秤量し、水１５０ｍＬを添加し、０．４ｍｏｌ／Ｌの水酸化ナトリウム溶液を調製した。ＦｅＣｌ３・６Ｈ２Ｏ  １０．８ｇを秤量し、脱イオン水１００ｍＬを添加し、０．４ｍｏｌ／ＬのＦｅＣｌ３溶液を調製した。７０℃の水浴で激しく撹拌する条件で濃度０．４ｍｏｌ／ＬのＮａＯＨ溶液１５０ｍＬを濃度０．４ｍｏｌ／ＬのＦｅＣｌ３溶液１００ｍＬに徐々に滴下し、滴下完了後に、取り出して徐々に降温し、使用のために、安定した赤褐色透明鉄重合体溶液を得た。重合ヒドロキシ鉄イオン溶液としてマークした。
【００６３】
【００６４】
実施例３
【００６５】
本実施例は、オキシ水酸化鉄／ナノカオリン複合止血剤を提供し、以下の方法に従って製造される。
【００６６】
酢酸カリウムでインターカレート処理された後のカオリン５ｇを秤量し、０．４Ｍの重合ヒドロキシ鉄イオン溶液２５０ｍＬに添加した。５ＭのＮａＯＨ溶液で反応系のｐＨを５に調節した。水浴中で６０℃まで加熱し、７２時間磁気撹拌した。洗浄し、分離し、６０℃で２４時間乾燥した。使用のために、ボトムに変色シリカゲルが置かれた乾燥ベッセルに密閉保管した。ＦｅＯＯＨ−ＫａｏｌｉｎＫＡｃとしてマークした。
【００６７】
【００６８】
実施例４
【００６９】
本実施例は、α−三酸化二鉄／ナノカオリン複合止血剤を提供し、以下の方法に従って製造される。
【００７０】
酢酸カリウムでインターカレート処理された後のカオリン５ｇを秤量し、０．４Ｍの重合ヒドロキシ鉄イオン溶液２５０ｍＬに添加した。５ＭのＮａＯＨ溶液で反応系のｐＨを５に調節した。水浴中で６０℃まで加熱し、７２時間磁気撹拌した。洗浄し、分離し、６０℃で２４時間乾燥した。空気雰囲気下で１５０℃で１時間、２５０℃で１時間、５５０℃で４時間焼成した。使用のために、ボトムに変色シリカゲルが置かれた乾燥ベッセルに密閉保管した。α−Ｆｅ２Ｏ３−ＫａｏｌｉｎＫＡｃとしてマークした。
【００７１】
【００７２】
実施例５
【００７３】
本実施例は、α−三酸化二鉄／ナノカオリン複合止血剤を提供し、以下の方法に従って製造される。
【００７４】
酢酸カリウムでインターカレート処理された後のカオリン５ｇを秤量し、０．１Ｍの重合ヒドロキシ鉄イオン溶液２５０ｍＬに添加した。５ＭのＮａＯＨ溶液で反応系のｐＨを３に調節した。水浴中で５０℃まで加熱し、２４時間磁気撹拌した。洗浄し、分離し、６０℃で２４時間乾燥した。空気雰囲気下で１５０℃で１時間、２５０℃で１時間、５５０℃で４時間焼成した。使用のために、ボトムに変色シリカゲルが置かれた乾燥ベッセルに密閉保管した。α−Ｆｅ２Ｏ３−ＫａｏｌｉｎＫＡｃ−１としてマークした。
【００７５】
【００７６】
実施例６
【００７７】
本実施例は、α−三酸化二鉄／ナノカオリン複合止血剤を提供し、以下の方法に従って製造される。
【００７８】
酢酸カリウムでインターカレート処理された後のカオリン５ｇを秤量し、０．２Ｍの重合ヒドロキシ鉄イオン溶液２５０ｍＬに添加した。５ＭのＮａＯＨ溶液で反応系のｐＨを５に調節した。水浴中で６０℃まで加熱し、４８時間磁気撹拌した。洗浄し、分離し、６０℃で２４時間乾燥した。空気雰囲気下で１５０℃で１時間、２５０℃で１時間、５５０℃で４時間焼成した。使用のために、ボトムに変色シリカゲルが置かれた乾燥ベッセルに密閉保管した。α−Ｆｅ２Ｏ３−ＫａｏｌｉｎＫＡｃ−２としてマークした。
【００７９】
【００８０】
実施例７
【００８１】
本実施例は、α−三酸化二鉄／ナノカオリン複合止血剤を提供し、以下の方法に従って製造される。
【００８２】
酢酸カリウムでインターカレート処理された後のカオリン５ｇを秤量し、０．６Ｍの重合ヒドロキシ鉄イオン溶液２５０ｍＬに添加した。５ＭのＮａＯＨ溶液で反応系のｐＨを７に調節した。水浴中で７０℃まで加熱し、７２時間磁気撹拌した。洗浄し、分離し、６０℃で２４時間乾燥した。空気雰囲気下で１５０℃で１時間、２５０℃で１時間、５５０℃で４時間焼成した。使用のために、ボトムに変色シリカゲルが置かれた乾燥ベッセルに密閉保管した。α−Ｆｅ２Ｏ３−ＫａｏｌｉｎＫＡｃ−６としてマークした。
【００８３】
【００８４】
実施例８
【００８５】
本実施例は、γ−三酸化二鉄／ナノカオリン複合止血剤を提供し、以下の方法に従って製造される。
【００８６】
酢酸カリウムでインターカレート処理された後のカオリン５ｇを秤量し、０．４Ｍの重合ヒドロキシ鉄イオン溶液２５０ｍＬに添加した。５ＭのＮａＯＨ溶液で反応系のｐＨを５に調節した。水浴中で６０℃まで加熱し、７２時間磁気撹拌した。洗浄し、分離し、６０℃で２４時間乾燥した。空気雰囲気下で１５０℃で１時間、２５０℃で１時間、５５０℃で４時間焼成した。１０％水素ガスを含有する高純度アルゴンガス中で４５０℃で１時間焼成した。空気雰囲気で２５０℃で１時間焼成した。使用のために、ボトムに変色シリカゲルが置かれた乾燥ベッセルに密閉保管した。γ−Ｆｅ２Ｏ３−ＫａｏｌｉｎＫＡｃとしてマークした。
【００８７】
【００８８】
実施例９
【００８９】
本実施例は、四酸化三鉄／ナノカオリン複合止血剤を提供し、以下の方法に従って製造される。
【００９０】
酢酸カリウムでインターカレート処理された後のカオリン５ｇを秤量し、０．４Ｍの重合ヒドロキシ鉄イオン溶液２５０ｍＬに添加した。５ＭのＮａＯＨ溶液で反応系のｐＨを５に調節した。水浴中で６０℃まで加熱し、７２時間磁気撹拌した。洗浄し、分離し、６０℃で２４時間乾燥した。空気雰囲気下で１５０℃で１時間、２５０℃で１時間、５５０℃で４時間焼成した。１０％水素ガスを含有する高純度アルゴンガス中で４５０℃で１時間焼成した。使用のために、ボトムに変色シリカゲルが置かれた乾燥ベッセルに密閉保管した。Ｆｅ３Ｏ４−ＫａｏｌｉｎＫＡｃとしてマークした。
【００９１】
【００９２】
実施例１０
【００９３】
本実施例は、α−三酸化二鉄粒子を提供し、以下の方法に従って製造される。
【００９４】
０．４Ｍの重合ヒドロキシ鉄イオン溶液２５０ｍＬを三角フラスコに入れ、５ＭのＮａＯＨ溶液で反応系のｐＨを５に調節した。水浴中で６０℃まで加熱し、７２時間磁気撹拌した。洗浄し、分離し、６０℃で２４時間乾燥した。空気雰囲気下で１５０℃で１時間、２５０℃で１時間、５５０℃で４時間焼成した。使用のために、ボトムに変色シリカゲルが置かれた乾燥ベッセルに密閉保管した。α−Ｆｅ２Ｏ３としてマークした。
【００９５】
【００９６】
応用実施例（適用の実施形態）
【００９７】
止血実験
体重２００〜２５０ｇの４〜６週齢のＳＤラットを動物実験対象として使用した。ラットを６匹ずつランダムにグループに分け、実験用のラットを制限せずに正常に飼育した。手術用ハサミを用いて尾静脈に長さ１ｃｍの傷口を作り、出血後に、傷口を十分に覆うようにサンプルを塗布し、薬を塗布する際に出血箇所をわずかに押し、ストップウオッチで出血時間を記録した。止血基準は、外傷表面に駆出及び滲み出し現象がなくなり、即ち血が凝固して再び滲み出さないことであった。
【００９８】
傷口の癒合：傷口処理実験の前に、まず、実験用ラットの筋肉にケタミン３５．０ｍｇｋｇ−１及びキシラジン５．０ｍｇｋｇ−１を注射して麻酔処理を行い、ラットをラット固定プレートに固定した。脱毛の有効面積が約（２ｃｍ×２ｃｍ）となるように、ラットの背部に脱毛処理を施し、脱毛後のラットの背部をエタノールで洗浄した。
【００９９】
手術用ハサミ及び鉗子を使用して脱毛処理、洗浄されたラットの背部に傷口（１．０ｃｍ×１．０ｃｍ）を作り、傷口から流れた血液をふき取り、直ちに複合止血サンプル粉末を傷口に塗布し、包帯とガーゼで順次に傷口を包んだ。デジタルカメラで各複合止血剤による傷口の癒合過程を記録した。２〜３日おき薬（複合止血剤）を交換し、傷口の癒合状況を観察した。
【０１００】
癒合した傷口の組織学的分析：１０日後、傷口が殆ど癒合し、傷口箇所の組織を切り取り、この組織を４％パラホルムアルデヒドに直接に浸漬して固定し、包埋し、薄切し、ヘマトキシリン−エオシン試薬（Ｈ＆Ｅ）、マッソン（Ｍａｓｓｏｎ）、シリウスレッド（ＳＲ）によりそれぞれ染色し、各グループの組織の癒合状況を観察した。
【０１０１】
複合止血剤の細胞毒性：線維芽細胞Ｌ９２９細胞を使用して複合止血剤の生体適合性を評価した。ダルベッコ改変培養液を使用して線維芽細胞を培養し、具体的には、１０％ウシ胎児血清、２ｍＭのＬ−グルタミン、４．５ｇＬ−１のグルコース１％抗生物質／抗真菌薬溶液を使用した。線維芽細胞を３７℃、５％ＣＯ２の無菌環境で培養した。細胞が凝集するまで２日ごとに新鮮な培養液を交換した。
【０１０２】
ＭＴＴ法による細胞毒性の評価：濃度０〜２ｍｇ／ｍＬの複合止血剤を２４ウェルプレートに入れ、濃度２×１０４ｃｅｌｌｓ  ｍＬ−１で各ウェルに細胞懸濁液１ｍＬを接種した。ＭＴＴ溶液１００μＬを各ウェルに注入した後、細胞を４時間培養した。培養完了後、上澄み液を捨て、ＤＭＳＯ  ２００μＬを添加し、青色の還元生成物であるホルマザンが得られた。その後、溶解した溶液を９６ウェルプレートに移し、マイクロプレートリーダー（５７０ｎｍ）によりその吸光度を測定し、３セットの並列実験を行った。培養液のみを入れたものをブランクとし、細胞及び培養液を入れたものをコントロールとし、細胞生存率の補正に用いられた。
【０１０３】
溶血実験：複合止血剤８０ｍｇと１０％赤細胞溶液０．４ｍＬとを混合し、室温条件で１時間静置した。１５０μＬを取り出して９６ウェルプレートに入れ、マイクロプレートリーダー（５４０ｎｍ）によりその吸光度を測定した。水とＰＢＳをそれぞれ陽性対照と陰性対照とした。
【０１０４】
溶血率（％）＝（サンプル吸収−陰性対照吸収）／（陽性対照吸収−陰性対照吸収）×１００％。
【０１０５】
実験結果
【０１０６】
鉄酸化物／ナノカオリン複合止血剤の製造：Ｘ線回折技術により、図１に示すように、実施例３、４、８、９で製造されたサンプルであるオキシ水酸化鉄／ナノカオリン、α−三酸化二鉄／ナノカオリン、γ−三酸化二鉄／ナノカオリン、四酸化三鉄／ナノカオリンにおいて、それぞれオキシ水酸化鉄（ＦｅＯＯＨ）、α−三酸化二鉄（α−Ｆｅ２Ｏ３）、γ−三酸化二鉄（γ−Ｆｅ２Ｏ３）、四酸化三鉄（Ｆｅ３Ｏ４）の特性回折ピークであると認定された。図２に示すように、カオリンは、完全な擬六角板状構造を維持し、実施例３におけるオキシ水酸化鉄は、紡錘形状であり、粒子径が約１００ｎｍであった。実施例４、８、９における鉄酸化物は、多面体であり、小粒子がカオリン片の表面及び側面に担持されており、さらに、一部の粒子は、焼成過程において粒子径が約３００ｎｍの大粒子を形成した。
【０１０７】
止血実験
ブランクコントロール、カオリン及び実施例３、４、８、９で製造されたサンプルであるオキシ水酸化鉄／ナノカオリン、α−三酸化二鉄／ナノカオリン、γ−三酸化二鉄／ナノカオリン、四酸化三鉄／ナノカオリンは、止血時間がそれぞれ３１３±２３、２２７±１７、２９８±１４、１８３±１６、２１２±１１、２１８±１５ｓであり、ブランクコントロールと比べて、良好な止血効果を有し、カオリン単独よりも効果が良い。
【０１０８】
カオリン及び実施例５、６、４、７、１０で製造されたα−三酸化二鉄の質量分率の異なるα−三酸化二鉄／ナノカオリン複合体は、止血時間がそれぞれ２２７±１７、１５８±２１、１３２±１３、１８３±１６、２１６±１３、１９３＋９ｓであり、対応するα−三酸化二鉄の質量分率はそれぞれ０％、１５．７％、２３．９％、４３．６％、４９．４％、１００％であった。
【０１０９】
傷口の癒合
カオリン及び実施例３、４、８、９、１０で製造されたサンプルであるオキシ水酸化鉄／ナノカオリン、α−三酸化二鉄／ナノカオリン、γ−三酸化二鉄／ナノカオリン、四酸化三鉄／ナノカオリン、α−三酸化二鉄粒子の添加により、傷口の癒合を速め、炎症を軽減し、組織のリモデリングを促進した。
【０１１０】
細胞毒性：線維芽細胞を対象とし、各複合止血剤の細胞毒性を評価した。カオリン及び実施例３、４、８、９、１０で製造されたサンプルであるオキシ水酸化鉄／ナノカオリン、α−三酸化二鉄／ナノカオリン、γ−三酸化二鉄／ナノカオリン、四酸化三鉄／ナノカオリン、α−三酸化二鉄粒子の止血剤は、細胞に対して殆ど顕著な毒性がなく、生体適合性が良かった。
【０１１１】
溶血現象：カオリンは、溶血率が３０％と高く、溶血現象があった。実施例３、４、８、９、１０で製造されたサンプルであるオキシ水酸化鉄／ナノカオリン、α−三酸化二鉄／ナノカオリン、γ−三酸化二鉄／ナノカオリン、四酸化三鉄／ナノカオリン、α−三酸化二鉄粒子は、溶血率がいずれも５％未満であり、溶血が発生していないことを示した。
【０１１２】
以上は、本発明の好ましい実施例に過ぎず、本発明を制限するためのものではない。本発明の精神原則内に行われたいかなる修正、等価置換、改良なども、本発明の保護範囲内に含まれるべきである。
【図１】
2020520940.tif 000002
【図２】
2020520940.tif 000003
【国際調査報告】
2020520940.tif 000004
2020520940.tif 000005
2020520940.tif 000006
2020520940.tif 000007
2020520940.tif 000008
2020520940.tif 000009